(57)【要約】【課題】安定した極板と集電板との接合部を備え、大電流放電に適した集電構造を有するコンデンサを提供することにある。【解決手段】陽極板１及び陰極板２の端部１ａ、２ａが、多孔質絶縁層３から突出した状態で、陽極板１及び陰極板２が多孔質絶縁層３を介して配置されたコンデンサ素子４と、内側に間隙部１２ａを有する突出部１２が形成された集電板１０、１１とを用意し、多孔質絶縁層３から突出した極板端部１ａ、２ａを、集電板１０、１１の主面に当接しながら、突出部１２を局所的に加熱することによって、極板端部１ａ、２ａと集電板１０、１１とを接合するもので、極板端部１ａ、２ａは、突出部１２が溶融して生成された溶融部材によって集電板１０、１１に溶接されている。【選択図】図１
2008103672.tif 000002
【特許請求の範囲】
【請求項１】
陽極板及び陰極板が多孔質絶縁層を介して配置されたコンデンサ素子を備えたコンデンサの製造方法であって、
少なくとも一方の極性の前記極板の端部が、前記多孔質絶縁層から突出した状態で、前記陽極板及び前記陰極板が前記多孔質絶縁層を介して配置されたコンデンサ素子を用意する工程（ａ）と、
一の主面に、内側に間隙部を有する突出部が形成された集電板を用意する工程（ｂ）と、
前記多孔質絶縁層から突出した前記極板の端部を、前記集電板の他の主面に当接する工程（ｃ）と、
前記突出部を局所的に加熱することによって、前記極板の端部と前記集電板とを接合する工程（ｄ）とを有し、
前記工程（ｄ）において、前記極板の端部は、前記突出部が溶融して生成された溶融部材によって前記集電板に溶接されることを特徴とする、コンデンサの製造方法。
【請求項２】
前記工程（ｄ）において、前記極板の端部は、前記突出部が溶融して生成された溶融部材が、前記間隙部を通り前記極板の端部に導かれることによって、前記集電板に溶接される、請求項１に記載のコンデンサの製造方法。
【請求項３】
前記突出部は、前記集電板の一の主面上を、放射状に形成されている、請求項１に記載のコンデンサの製造方法。
【請求項４】
前記コンデンサ素子は、前記陽極板及び前記陰極板が、前記多孔質絶縁層を介して捲回された構成をなしている、請求項３に記載のコンデンサの製造方法。
【請求項５】
前記突出部は、前記集電板の一の主面上を、前記陽極板及び前記陰極板の積層方向に平行に形成されている、請求項１に記載のコンデンサの製造方法。
【請求項６】
前記コンデンサ素子は、前記陽極板及び前記陰極板が、前記多孔質絶縁層を介して積層された構成をなしている、請求項５に記載のコンデンサの製造方法。
【請求項７】
前記突出部は、平板からなる前記集電板をプレス加工することによって、前記間隙部を設けた状態で一体的に形成されている、請求項１に記載のコンデンサの製造方法。
【請求項８】
前記突出部は、該突出部の高さが、前記集電板の厚みよりも大きく形成されている、請求項１に記載のコンデンサの製造方法。
【請求項９】
前記突出部の内側に設けられた前記間隙部の幅は、前記集電板の厚み以下に形成されている、請求項１に記載のコンデンサの製造方法。
【請求項１０】
前記突出部の内側に設けられた前記間隙部は、開口端において広くなっている、請求項１に記載のコンデンサの製造方法。
【請求項１１】
前記突出部の内側に設けられた前記間隙部は、開口端において狭くなっている、請求項１に記載のコンデンサの製造方法。
【請求項１２】
前記陽極板及び前記陰極板は、陽極集電体または陰極集電体上に、分極性電極合剤をそれぞれ塗布したものからなり、
前記陽極集電体または前記陰極集電体の厚みは、５０μｍ以下である、請求項１に記載のコンデンサの製造方法。
【請求項１３】
前記多孔質絶縁層から突出した前記極板の端部は、前記集電板の他の主面に、略垂直に当接している、請求項１に記載のコンデンサの製造方法。
【請求項１４】
前記工程（ｄ）において、前記極板の端部は、前記集電板に融接される、請求項１に記載のコンデンサの製造方法。
【請求項１５】
前記工程（ｄ）において、前記突出部の局所的な加熱は、該突出部にエネルギーを照射することによって実行される、請求項１に記載のコンデンサの製造方法。
【請求項１６】
前記工程（ｃ）において、前記コンデンサ素子の全ての極板端部は、前記集電体の一の主面に当接される、請求項１に記載のコンデンサの製造方法。
【請求項１７】
前記工程（ｄ）において、少なくとも二以上の前記極板端部は、前記集電板の他の主面に形成された一の突出部が溶融して生成された溶融部材によって、前記集電板に溶接される、請求項１に記載のコンデンサの製造方法。
【請求項１８】
陽極板及び陰極板が多孔質絶縁層を介して配置されたコンデンサ素子を備えたコンデンサであって、
少なくとも一方の極性の前記極板の端部が、前記多孔質絶縁層から突出し、該突出した極板の端部が、集電板の一の主面に当接した状態で、該集電板に接合されており、
前記極板端部は、前記集電板の他の主面に形成された突出部が溶融して生成された溶融部材が、前記突出部の内側に設けられた間隙部を通り前記極板端部に導かれて、前記集電板に溶接されていることを特徴とする、コンデンサ。
【請求項１９】
前記コンデンサ素子は、前記陽極板及び前記陰極板が前記多孔質絶縁層を介して捲回された構成をなし、
前記極板端部の接合部は、前記集電板の一の主面内において、放射状の部位に形成されている、請求項１８に記載のコンデンサ。
【請求項２０】
前記コンデンサ素子は、前記陽極板及び前記陰極板が前記多孔質絶縁層を介して積層された構成をなし、
前記極板端部の接合部は、前記集電板の一の主面内において、前記陽極板及び前記陰極板の積層方向に平行な部位に形成されている、請求項１８に記載のコンデンサ。
【請求項２１】
前記極板端部の接合部が形成された部位における前記集電板の他の主面は、凹部になっている、請求項１８に記載のコンデンサ。
【請求項２２】
請求項１から１７の何れかに記載のコンデンサの製造方法によって製造された、コンデンサ。
【発明の詳細な説明】
【技術分野】
【０００１】
本発明は、コンデンサおよびコンデンサの製造方法に関し、特に低抵抗で大電流を放電できる集電構造を有するコンデンサおよびコンデンサの製造方法に関する。
【背景技術】
【０００２】
近年、コンデンサは、駆動用電源として用いられており、重要なキーデバイスの１つとしてその開発が進められ、さらに高容量化・高出力化に向けた開発が活発化している。
【０００３】
駆動用電源として用いられるコンデンサには、大きな出力電流が要求される。このため、コンデンサの構造、特に、集電構造に工夫を加えたコンデンサの構造が提案されている。
【０００４】
例えば、集電板を電極体の全面に亘って接合したタブレス集電構造は、電気抵抗を小さくすることができるので、大電流を取り出すことができる。しかし、タブレス集電を行うためには、陰極電極および陽極電極の端部をそれぞれ集電板に確実に接合させなければならない。
【０００５】
図１２（ａ）〜（ｅ）は、特許文献１に記載された集電構造を示した図で、（ａ）は集電板１１０の斜視図、（ｂ）は（ａ）のXIb−XIbに沿った集電板１１０の断面図、（ｃ）は集電板１１０とコンデンサ素子との接合部の断面図である。また、図１２（ｄ）は他の集電板１２０の斜視図、（ｅ）は
集電板１２０とコンデンサ素子との接合部の断面図である。
【０００６】
図１２（ａ）、（ｂ）に示すように、集電板１１０の一部に、表面から裏面側へ凹む凹部１１０ａが形成されている。そして、図１２（ｃ）に示すように、コンデンサの電極体の端部１３０ａを集電板１１０の凹部１１０ａに押し当てて、コンデンサ素子の端部１３０ａを折曲させた後、この折曲した部位に集電板１１０の表面側からレーザを照射することによって、集電板１２０とコンデンサ素子とが接合されている。この方法によれば、コンデンサ素子の端部１３０ａを集電板１１０に押圧・折曲するだけで接合が可能になるため、コンデンサ素子を集電板１１０に位置合わせする必要がなく、簡単に接合することができる。
【０００７】
また、凹部１１０ａを形成する代わりに、図１２（ｄ）に示すように、集電板１１０に、貫通孔１２０ａを形成しておく方法もある。この場合、図１２（ｅ）に示すように、コンデンサのコンデンサ素子の端部１３０ａを集電板１２０に当接させた後、溶融した金属１２１を貫通孔１２０ａに流し込むことによって、貫通孔１２０ａが形成されていた箇所において、コンデンサ素子の端部１３０ａを集電板１２０に接合することができる。この方法によれば、コンデンサ素子の端部１３０ａを押圧・折曲する必要がないため、コンデンサ素子に負荷のかからない接合を行うことができる。
【特許文献１】特開２０００−３１５６３２号公報
【発明の開示】
【発明が解決しようとする課題】
【０００８】
集電板１１０に凹部１１０ａを形成して接合を行う方法は、コンデンサの大容量化や小型化を図る上で、以下のような問題がある。
【０００９】
すなわち、電極体を構成する集電体が薄箔化されると、集電体の機械的強度が低下してしまうので、電極体の端部を押圧しても電極体の端部が均一に折曲しなくなってしまう。コンデンサではアルミニウムからなる集電板を用いる場合が多いが、厚みが、例えば５０μｍ以下になると、アルミニウムからなる集電板を押圧したときにコンデンサ素子の端部に歪みが生じ、その歪みに起因して集電板が破損してしまうおそれがある。
【００１０】
また、集電板１１０に貫通孔１２０ａを形成して接合を行う方法は、量産工程に適用する場合、以下のような問題がある。
【００１１】
すなわち、接合時に、溶融した金属１２１が貫通孔１２０ａからコンデンサ素子側へ混入すると、セパレータが溶融して陽極板と陰極板との間に短絡が発生するおそれがある。また、照射エネルギー（例えば、レーザ光や電子ビーム等）を貫通孔１２０ａ周縁に照射した際、貫通孔１２０ａ周縁で散乱した散乱光が電極体または集電体に照射されると、集電体または電極体が損傷し、その結果、接合強度が低下する等、接合部の信頼性が低下するおそれがある。然るに、集電体等への損傷が生じないよう、集電体に照射すべき照射エネルギーを制御することは困難である。
【００１２】
本発明は、かかる課題に鑑みてなされたものであり、その主な目的は、集電体をコンデンサ素子に強固に接合でき、大電流を放電可能なコンデンサを提供することにある。
【課題を解決するための手段】
【００１３】
本発明に係わるコンデンサの製造方法は、陽極板及び陰極板が多孔質絶縁層を介して配置されたコンデンサ素子を備えたコンデンサの製造方法であって、少なくとも一方の極性の前記極板の端部が多孔質絶縁層から突出した状態で、陽極板及び陰極板が多孔質絶縁層を介して配置されたコンデンサ素子を用意する工程（ａ）と、一の主面に内側に間隙部を有する突出部が形成された集電板を用意する工程（ｂ）と、多孔質絶縁層から突出した極板の端部を集電板の他の主面に当接する工程（ｃ）と、突出部を局所的に加熱することによって、極板の端部と集電板とを接合する工程（ｄ）とを有し、工程（ｄ）において、極板の端部は、突出部が溶融して生成された溶融部材によって集電板に溶接されることを特徴とする。
【００１４】
なお、上記工程（ｄ）において、極板の端部は、突出部が溶融して生成された溶融部材が、間隙部を通り極板の端部に導かれることによって集電板に溶接されることが好ましい。
【００１５】
このような方法により、突出部が溶融して生成された溶融部材を、間隙部を通って極板端部に速やかに導くことができるので、極板端部の接合部を、均一かつ確実に溶接することができる。また、極板が当接していない集電板の部位でも、集電板が溶融して生成された溶融部材は、間隙部内において界面張力により保持されるため、集電板からの落下を防ぐことができる。これにより、安定した極板端部と集電板との接合部を備え、大電流放電に適した集電構造を有するコンデンサを実現することができる。
【００１６】
ある好適な実施形態において、上記突出部は、集電板の一の主面上を放射状に形成されている。ここで、電極体は、陽極板及び陰極板が多孔質絶縁層を介して捲回された構成をなしていることが好ましい。
【００１７】
また、ある好適な実施形態において、上記突出部は、集電板の一の主面上を陽極板及び陰極板の積層方向に平行に形成されている。ここで、電極体は、陽極板及び陰極板が多孔質絶縁層を介して積層された構成をなしていることが好ましい。
【００１８】
このような構成により、多孔質絶縁層から突出した極板端部が、突出部が集電板の一の主面上を延びる方向と概ね直交した状態で、集電板の他の主面に当接するため、極板端部を集電板に確実に溶接することができる。
【００１９】
また、上記突出部は、平板からなる集電板をプレス加工することによって、間隙部を設けた状態で一体的に形成されていることが好ましい。これにより、内側に間隙部を有する突出部を容易に形成することができる。
【００２０】
また、上記突出部は、該突出部の高さが、集電板の厚みよりも大きく形成されていることが好ましい。これにより、十分な量の溶融部材を極板端部の接合部に供給することができる。
【００２１】
また、上記突出部の内側に設けられた間隙部の幅は、集電板の厚み以下に形成されていることが好ましい。これにより、極板が当接していない集電板の部位でも、集電板が溶融して生成された溶融部材を、十分に大きな界面張力で間隙部内に保持することができる。
【００２２】
また、上記突出部の内側に設けられた間隙部は、開口端において広くなっている、あるいは、開口端において狭くなっていることが好ましい。これにより、開口端の広狭に応じて、極板と集電板との接合部の幅及び深さを制御することができる。
【００２３】
また、上記工程（ｃ）において、電極体の全ての極板端部は、集電板の一の主面に当接されることが好ましい。これにより、溶接時において、極板端部でスパークが発生するのを防止することができる。
【００２４】
また、上記工程（ｄ）において、少なくとも二以上の極板端部は、集電板の他の主面に形成された一の突出部が溶融して生成された溶融部材によって、集電板に溶接されることが好ましい。
【００２５】
本発明に係わるコンデンサは、陽極板及び陰極板が多孔質絶縁層を介して配置された電極体を備え、少なくとも一方の極性の極板の端部が多孔質絶縁層から突出し、該突出した極板の端部が、集電板の一の主面に当接した状態で該集電板に接合されており、極板端部は、集電板の他の主面に形成された突出部が溶融して生成された溶融部材が、突出部の内側に設けられた間隙部を通り極板端部に導かれて、集電板に溶接されていることを特徴とする。
【００２６】
このような構成により、突出部が溶融して生成された溶融部材が、間隙部を通って極板端部に速やかに導かれているので、均一かつ確実に溶接された極板端部の接合部を得ることができる。また、極板が当接していない集電板の部位でも、集電板が溶融して生成された溶融部材は、集電板からの落下することなく、間隙部内において保持されている。これにより、安定した極板と集電板との接合部を備え、大電流放電に適した集電構造を有するコンデンサを実現することができる。
【００２７】
ここで、上記電極体は、陽極板及び陰極板が多孔質絶縁層を介して捲回された構成をなし、極板端部の接合部は、集電板の一の主面内において、放射状の部位に形成されていることが好ましい。あるいは、上記電極体は、陽極板及び陰極板が多孔質絶縁層を介して積層された構成をなし、極板端部の接合部は、集電板の一の主面内において、陽極板及び陰極板の積層方向に平行な部位に形成されていることが好ましい。
【００２８】
このような構成により、多孔質絶縁層から突出した極板端部が、突出部が集電板の一の主面上を延びる方向と概ね直交した状態で、集電板の他の主面に当接しているため、確実に溶接された極板端部の接合部を得ることができる。
【００２９】
また、上記極板端部の接合部が形成された部位における集電板の他の主面は、凹部になっていることが好ましい。これにより、溶接された極板端部の接合部の状態を、目視により確認することができる。
【発明の効果】
【００３０】
本発明のコンデンサによれば、内側に間隙部を有する突出部が形成された集電板に、陽極板（または陰極板）の端部を当接した状態で、突出部を溶融させ、当該突出部が溶融して生成された溶融部材を、間隙部を通って陽極板（または陰極板）の端部に速やかに導くことによって、陽極板（または陰極板）端部を集電板に均一かつ確実に溶接することができる。また、陽極板（または陰極板）が当接していない集電板の部位でも、集電板が溶融して生成された溶融部材は、間隙部内において界面張力により保持されるため、集電板からの落下を防ぐことができる。これにより、安定した陽極板（または陰極板）と集電板との接合部を備え、大電流放電に適した集電構造を有するコンデンサを実現することができる。
【発明を実施するための最良の形態】
【００３１】
以下、本発明の実施の形態について、図面を参照しながら説明する。以下の図面においては、説明の簡略化のため、実質的に同一の機能を有する構成要素を同一の参照符号で示す。なお、本発明は以下の実施形態に限定されない。
【００３２】
図１は、本発明の実施形態におけるコンデンサの集電構造を模式的に示した図で、（ａ）は、陽極板の端部１ａを陽極集電板１０に当接した状態を示した斜視図、（ｂ）は、陽極板の端部１ａを陽極集電板１０に接合した状態を示した断面図である。なお、本発明は、陰極板の端部２ａ及び陰極集電板１１に対しても適用できることから、以下の説明では、陽陰の極性を区別することなく、単に、極板及び集電板と呼ぶ。勿論、本発明は、一方の極性に対してのみ適用するものも当然に含まれる。
【００３３】
図１（ａ）に示すように、集電板１０は、一の主面１０ａ（図中では上面）の一部に、内側に間隙部１２ａを有する突出部１２が形成されている。そして、後述する多孔質絶縁層から突出した極板端部１ａが、集電板１０の他の主面１０ｂに当接している。ここで、突出部１２が延びる方向（矢印Ｘの方向）は、極板端部１ａが延びる方向（矢印Ｙの方向）と概ね直交している。
【００３４】
この状態で、突出部１２を局所的に加熱することによって、突出部１２を溶融させると、図１（ｂ）に示すように、突出部１２が溶融して生成された溶融部材が、間隙部１２ａを通り極板端部１ａに導かれ、極板端部１ａと集電板１０とは、接合部９において溶融部材によって溶接される。なお、突出部１２は、ある幅をもった領域で溶融するので、極板端部１ａは、その両面において溶融部材により溶接される。また、突出部１２が溶融する領域が、隣接する極板が当接する部位まで及んでいれば、２以上の極板端部１ａを、集電板１０に同時に溶接することもできる。この場合、極板端部１ａが当接していない集電板１０の部位にも、突出部１２が溶融して溶融部材が生成されるが、ここで生成された溶融部材は、間隙部１２ａ内において界面張力により保持されるため、集電板１０から落下することはない。
【００３５】
また、溶融した突出部１２は、溶融部材として極板端部の接合部９に供給されるため、図１（ｂ）に示すように、極板端部１ａの接合部９が形成された部位における集電板１０の表面は、凹部になっている。これにより、溶接された極板端部の接合部９の状態を、目視により確認することができる。
【００３６】
なお、極板を構成する集電体の厚みが薄い場合には、極板端部１ａが集電板１０に当接する際の極板端部１ａの変形を防ぐために、極板端部１ａを、集電板１０に対して概ね垂直に当接させることが好ましい。また、このようにすれば、突出部１２が溶融して生成された溶融部材を、極板端部１ａの両面に均一に導くことができ、より安定した接合部９を得ることができる。
【００３７】
以下、本発明におけるコンデンサの製造方法について、図２〜図４を参照しながら説明する。
【００３８】
まず、図２（ａ）に示すように、陽極集電体の幅方向に分極性電極合剤（以下、単に「電極合剤」という）が帯状に塗工された塗工部１ｂと未塗工部１ａを有する陽極板１と、図２（ｂ）に示すように、陰極集電体の幅方向に電極合剤が帯状に塗工された塗工部２ｂと未塗工部２ａを有する陰極板２とを用意する。
【００３９】
次に、図３（ａ）に示すように、陽極板１の端部（未塗工部１ａ）と陰極板２の端部（未塗工部２ａ）とを、互いに反対方向に多孔質絶縁層（不図示）から突出した状態で、陽極板１及び陰極板２を多孔質絶縁層を介して渦巻き状に捲回して、コンデンサ素子４を形成する。
【００４０】
ここで、多孔質絶縁層は、例えば、樹脂からなる微多孔質膜、または、このような微多孔質膜と絶縁性粒子を含む耐熱性多孔質膜との積層膜からなる。
【００４１】
また、図３（ｂ）に示すように、円盤状の陽極集電板１０及び陰極集電板１１を用意し、その表面に、突出部１２を放射状に形成する。図３（ｃ）は、図３（ｂ）のIIIc−IIIcに沿った突出部１２の断面図で、突出部１２の内側には間隙部１２ａが形成されている。ここで、突出部１２は、例えば、平板からなる集電板１０、１１を、間隙部を設けた状態でプレス加工することによって、集電板１０、１１と一体的に形成することができる。なお、集電板１０、１１の形成にはプレス加工の他、切削加工や鍛造加工などを適用することも出来る。
【００４２】
ここで、陽極板１及び陰極板２は、渦巻き状に捲回されているので、極板端部１ａ、２ａは、集電板１０、１１の面上を放射状に形成されている突出部１２とは、どの部位においても概ね直交している。
【００４３】
次に、図３（ａ）に示したコンデンサ素子４を、図３（ｂ）に示した集電板１０、１１に対して、図１（ａ）に示したような状態で当接させ、突出部１２を局所的に加熱することによって、極板端部１ａ、２ａと集電板１０、１１とを、それぞれ突出部１２が溶融して生成された溶融部材によって溶接する。ここで、極板端部１ａ、２ａは、集電板１０、１１の面上に形成された突出部１２と、どの部位においても概ね直交しているので、極板端部１ａ、２ａを、集電板１０、１１に確実に溶接することができる。
【００４４】
なお、図３（ｂ）に示すように、コンデンサ素子４の全ての極板端部１ａ、２ａを、集電板１０、１１の面に当接するようにすることが好ましい。すなわち、コンデンサ素子４の全ての極板端部１ａ、２ａは、集電板１０、１１の面から外にはみ出ないようにするとよい。もし、極板端部１ａ、２ａの一部が、集電板１０、１１の面からはみ出ていると、溶接する際、このはみ出た部分にスパークが発生することがあり、安定した溶接ができないおそれがあるからである。
【００４５】
本発明において、溶接方法は問わないが、融接により行うのが好ましく、例えば、アーク溶接法（ＴＩＧ（Tungsten Inert Gas）溶接法）、レーザ溶接法または電子ビーム溶接法を用いることができる。
【００４６】
図４は、上記の方法により形成された集電構造を、コンデンサ容器１３に収容して完成させたコンデンサの構造を示した断面図である。陰極集電板１１はコンデンサ容器１３の底部に、陽極集電板１０は陽極リード１５を介して封口板１６にそれぞれ接続されている。また、コンデンサ容器１３には、電解液（不図示）が注入され、ガスケット１７を介して封口板１６で密封されている。
【００４７】
なお、図４に示した集電構造においては、陰極集電板１１に対してもタブレス構造を採用しているが、陰極集電板１１と陰極端部２ａとの溶接は、上記に説明した方法と同様の方法で行うことができる。
【００４８】
以上の製造方法により製造されたコンデンサは、突出部１２が溶融して生成された溶融部材が、間隙部１２ａを通って極板端部１ａ、２ａに速やかに導かれているので、均一かつ確実に溶接された極板端部１ａ、２ａの接合部を得ることができる。また、極板端部１ａ、２ａが当接していない集電板１０、１１の部位でも、突出部１２が溶融して生成された溶融部材は、集電板１０、１１から落下することなく、間隙部１２ａ内において保持されている。これにより、安定した極板端部１ａ、２ａと集電板１０、１１との接合部を備え、信頼性に優れ、かつ大電流放電に適した集電構造を有するコンデンサを実現することができる。
【００４９】
ところで、本願発明者等は、突出部１２の形状を検討していたところ、突出部１２の内側に形成する間隙部１２ａの形状を変えることによって、極板端部１ａ、２ａの接合部９の形状を制御できることを見出した。
【００５０】
図５（ａ）〜（ｃ）は、突出部１２の内側に形成される間隙部１２ａの形状と、極板端部１ａ、２ａの接合部９の形状との関係を模式的に示した図である。図５（ａ）〜（ｃ）において、左側の図は、極板端部１ａ、２ａを集電板１０、１１に当接した状態を示し、右側の図は、突出部１２を溶融させて、極板端部１ａ、２ａを集電板１０、１１に溶接した状態を示している。
【００５１】
図５（ａ）に示した突出部１２における間隙部１２ａは、幅Ｗがほぼ一定の形状をなし、この場合、極板端部１ａ、２ａの接合部９は、突出部１２が溶融して生成された溶融部材が、極板端部１ａ、２ａの表面に広がった形状となる。
【００５２】
これに対し、図５（ｂ）に示した突出部１２における間隙部１２ａは、その開口端が幅Ｗよりも広がった形状をなし、この場合、極板端部１ａ、２ａの接合部９は、突出部１２が溶融して生成された溶融部材が、極板端部１ａ、２ａの表面に広浅に広がった形状となる。
【００５３】
また、図５（ｃ）に示した突出部１２における間隙部１２ａは、その開口端が幅Ｗよりも狭くなった形状をなし、この場合、極板端部１ａ、２ａの接合部９は、突出部１２が溶融して生成された溶融部材が、極板端部１ａ、２ａの表面を狭深に広がった形状となる。
【００５４】
このように、突出部１２の内側に形成する間隙部１２ａの形状を変えることによって、極板端部１ａ、２ａの接合部９の形状を制御することができるので、例えば、複数の極板端部１ａ、２ａを同時に溶接したい場合には、間隙部１２ａを図５（ｂ）に示すような形状に、また、接合部９の面積を大きくして接合を強化したい場合には、間隙部１２ａを図５（ｃ）に示すような形状にするとよい。
【００５５】
また、十分な溶融部材を接合部９に供給するためには、突出部１２の高さＨは、集電板１０、１１の厚みＴよりも大きく形成されていることが好ましい。集電板１０、１１の本体部の厚みを変えずに、突出部１２の高さＨが高くなっても、突出部１２自身の肉厚は変わらないので、突出部１２に照射すべきエネルギーの量は一定でよく、しかも、突出部１２が溶融して生成された溶融部材は、継続的に間隙部１２ａを通って極板端部１ａ、２ａに速やかに導かれるため、極板端部１ａ、２ａの接合部を、均一かつ確実に溶接することができる。
【００５６】
また、突出部１２の内側に設けられた間隙部１２ａの幅Ｗは、集電板１０、１１の厚みＴ以下に形成されていることが好ましい。具体的には、０．５ｍｍ以下、より好ましくは０．２ｍｍ以下に形成されていることが好ましい。このようにすると、極板１、２が当接していない集電板１０、１１の部位でも、集電板１０、１１が溶融して生成された溶融部材が、間隙部１２ａ内において界面張力により保持されるため、集電板１０、１１から落下するのを、より確実に防ぐことができる。なお、間隙部１２ａの好適な幅Ｗは、集電板１０、１１の材質や、突出部１２を溶融させる加熱条件等によって、適宜決めることができる。
【００５７】
ところで、図３（ａ）に示した電極体４は、陽極板１及び陰極板２を多孔質絶縁層を介して渦巻き状に捲回された構成であるが、図６（ａ）に示すように、陽極板１及び陰極板２を多孔質絶縁層（不図示）を介して積層された構成であってもよい。この場合、電極体４は、陽極板１の端部１ａと陰極板２の端部２ａとを、例えば、互いに反対方向に多孔質絶縁層から突出した状態で、陽極板１及び陰極板２を多孔質絶縁層を介して積層して形成される。
【００５８】
このような構成のコンデンサ素子４に対しては、集電板１０、１１は、図６（ｂ）に示すように、矩形状のものが用いられる。そして、集電板１０、１１の表面に形成される突出部１２は、陽極板１及び陰極板２の積層方向（矢印Ｄの方向）に平行に形成される。なお、突出部１２は、図６（ｃ）に示すように、突出部１２の内側に間隙部１２ａが形成されている。
【００５９】
ここで、陽極板１及び陰極板２の積層方向と突出部１２とは、互いに平行に形成されているので、陽極板１の端部１ａ及び陰極板２の端部２ａは、集電板１０、１１の面上に形成された突出部１２とは、どの部位においても概ね直交している。
【００６０】
図６（ａ）に示したコンデンサ素子４を、図６（ｂ）に示した集電板１０、１１に当接させ、突出部１２を局所的に加熱することによって、極板端部１ａ、２ａと集電板１０、１１とを、突出部１２が溶融して生成された溶融部材によって、均一にかつ確実に溶接することができる。
【００６１】
また、図１（ａ）に示すように、極板端部１ａ、２ａは、集電板１０、１１の面上に形成された突出部１２と直交していることが好ましいが、例えば、図７（ａ）に示すように、極板端部１ａ、２ａが、集電板１０、１１の面上に形成された突出部１２と平行になっていても、本発明の効果を得ることができる。
【００６２】
この場合、突出部１２における間隙部１２ａは、図５（ｂ）に示したような、開口端が幅Ｗよりも広がった形状にしておくことが好ましい。このようにすれば、突出部１２が溶融して生成された溶融部材は、集電板１０、１１の下面を広範囲に広がるので、図７（ｂ）に示すように、突出部１２から離れて位置する極板端部１ａ、２ａの接合部９まで溶融部材が供給され、極板端部１ａ、２ａを集電板１０、１１に溶接することができる。
【００６３】
また、図８に示すように、電極体の極板間が比較的密である場合、少なくとも二以上の極板端部１ａ、２ａを、集電板１０、１１の面上に形成された一の突出部１２の近傍に当接させることによって、複数の極板端部１ａ、２ａを、溶融して生成された溶融部材によって、一括して集電板１０、１１に溶接することができる。
【００６４】
以上、説明したように、本発明に係わるコンデンサは、安定した極板端部と集電板との接合部を備え、信頼性に優れ、かつ大電流放電に適した集電構造を有するが、特に、陽極板または陰極板の集電体に、膜厚が１００μｍ以下、より好適には５０μｍ以下のアルミニウム箔または銅箔等が用いられる高出力のコンデンサに有効である。
【００６５】
（実施形態の変形例）
上記実施形態において、集電板１０、１１の面上に形成される突出部１２の形状の好適な例を図３（ｂ）に示したが、これに限らず、種々の形状を有する突出部１２を本発明に適用することができる。
【００６６】
図９（ａ）、（ｂ）は、集電板１０、１１の面上に形成された突出部１２の形状を示した図で、図３（ａ）に示すように、陽極板１及び陰極板２が多孔質絶縁層を介して渦巻き状に捲回して形成された電極体に適用し得る。
【００６７】
図９（ａ）は、集電板１０、１１の面上を複数列、平行に形成された突出部１２の形状の変形例を示した図である。このような形状の突出部１２は、平板からなる集電板１０、１１を、間隙部を設けた状態でプレス加工することによって、容易に形成することができる。
【００６８】
なお、陽極板１及び陰極板２は、渦巻き状に捲回されているので、陽極板１の端部１ａ及び陰極板２の端部２ａは、集電板１０、１１と当接する部位において、突出部１２とは種々の角度をもって交差するが、突出部１２が配列する間隔を適当に設定することによって、極板端部１ａ、２ａを集電板１０、１１に確実に溶接することができる。
【００６９】
図９（ｂ）は、集電板１０、１１の面上を複数個、独立に形成された突出部１２の形状の変形例を示した図である。この場合、独立した突出部１２に、スポット的にエネルギーを照射すればよく、溶接時の温度上昇を抑えることができる。
【００７０】
図１０（ａ）、（ｂ）は、陽極板１及び陰極板２を多孔質絶縁層を介して捲回したものを圧縮して扁平状に変形させた電極体に対して、好適に適用することができる突出部１２の例を示した図である。
【００７１】
図１０（ａ）に示した突出部１２は、矩形状の集電板１０、１１の長辺、短辺に対して垂直な方向に形成されたものである。このように形成された突出部１２は、陽極板１の端部１ａ及び陰極板２の端部２ａと、集電板１０、１１と当接する部位において、ほぼ垂直に交差するので、極板端部１ａ、２ａを、集電板１０、１１に均一、かつ確実に溶接することができる。
【００７２】
図１０（ｂ）に示した突出部１２は、集電板１０、１１の面上を複数個、独立に形成されたものである。この場合、独立した突出部１２に、スポット的にエネルギーを照射すればよく、溶接時の温度上昇を抑えることができる。
【００７３】
次に、本実施形態において、突出部１２の内側に形成される間隙部１２ａの形状の好適な例を、図５（ａ）〜（ｃ）に示したが、これに限らず、種々の形状の間隙部１２ａを有する突出部１２を本発明に適用することができる。
【００７４】
図１１（ａ）〜（ｃ）は、突出部１２の内側に形成される間隙部１２ａの形状の変形例を示した図である。
【００７５】
図１１（ａ）に示した間隙部１２ａは、開口端において広くなっており、この場合、突出部１２が溶融して生成された溶融部材が、極板端部１ａ、２ａの表面に広範囲に導かれるので、複数の極板端部１ａ、２ａを集電板１０、１１に一度に溶接するのに好適である。
【００７６】
また、図１１（ｂ）に示した間隙部１２ａは、開口端において狭くなっており、この場合、突出部１２が溶融して生成された溶融部材が、極板端部１ａ、２ａの表面に狭深に導かれるので、より強固に極板端部１ａ、２ａを集電板１０、１１に接合するのに好適である。
【００７７】
また、図１１（ｃ）に示した間隙部１２ａは、開口端において突起（または舌片）１２ｂを有しているので、突出部１２が溶融して生成された溶融部材が、集電板１０、１１から離脱することなく、極板端部１ａ、２ａの表面に導かれるので、信頼性の高い接合を得ることができる。
【００７８】
以下に、本発明の実施例を説明する。
【００７９】
１．コンデンサの作製方法
（実施例）
（１）陽極電極および陰極電極の作製
ＣＭＣ（カルボキシルメチルセルロース；carboxyl methyl cellulose ）を水に溶解させた後に、ＰＶＤＦ（ポリフッカビニリデン；PolyVinylidine DiFluoride ）を加え、活性炭とＡＢ（アセチレンブラック；acetylene black）とをさらに加えて混練し、分極性電極合剤を得た。得られた分極性電極合剤における組成比は、活性炭：ＡＢ：ＣＭＣ：ＰＶＤＦ：水＝９０：１０：７：３：４００であった。
【００８０】
次に、厚みが２２μｍ、幅が９６ｍｍ、長さが３６００ｍｍのアルミニウム箔の集電体を用意し、集電体の端から幅１０ｍｍを残し、層厚が８４ｍｍとなるように分極性電極合剤を塗工し、陽極電極および陰極電極を作製した。
【００８１】
（２）コンデンサ素子の作製
上記のように作製した陰極電極および陽極電極を、幅９０ｍｍ、厚み２５μｍのポリプロピレン樹脂製の微多孔フィルムを介して渦巻き状に捲回し、電極体を作製した。
【００８２】
（３）集電板の作製
厚み０．５ｍｍ、５０ｍｍ角のアルミニウム板をプレス加工して、高さが１ｍｍ、間隙部が０．２ｍｍの突出部をアルミニウム板の面上に平行に形成した。このアルミニウム板をプレスで打ち抜いて、中央部に直径７ｍｍの穴を有した、直径２４ｍｍの円板状の陽極集電体を作製した。
【００８３】
（４）集電構造の作製
上記のように作製したコンデンサ素子を陽極集電板及び陰極集電板に当接させて、ＴＩＧ溶接によりコンデンサ素子を陽極集電板及び陰極集電板に溶接して、集電構造を作製した。このとき、ＴＩＧ溶接の条件は、陽極集電板及び陰極集電板とも、電流１２０Ａ、時間５０ｍｓであった。
【００８４】
（５）コンデンサの作製
上記のように作製した集電構造を、一方が開口している金属容器に挿入した。その後、一方の集電板をアルミニウム製の有底容器の底部にレーザ溶接した後、絶縁板を間に配して、アルミニウム製の陽極リードを介して集電板とアルミニウム製の封口板とをレーザ溶接した。
【００８５】
次に、有底容器に電解液（テトラエチルホスホニウムフッ素化ホウ酸）を注入した後、ガスケットを介して封口板を有底容器でかしめて封止し、直径が５１ｍｍ、高さが１２５ｍｍの電解コンデンサを（サンプル１）を作製した。
【００８６】
（比較例１）
（１）集電板の作製
厚みが０．５ｍｍで６０ｍｍ角のアルミニウム板をプレス加工した。これにより、直径が４８ｍｍの円盤状のアルミニウム板を作製するとともに、アルミニウム板の表面に長さが２０ｍｍ、幅が２ｍｍの３つの凹部（図１２の凹部１１０ａに相当）を互いに等間隔に形成した。
【００８７】
（２）集電構造の作製
実施例１と同様の電極体を用意した後、電極体の端面をアルミニウム板の裏面側から凹部の底面に押し付け、巻回軸芯方向に押圧してコンデンサ素子の端に平坦面を形成した。
【００８８】
続いて、集電板の表面からレーザを照射し、電極体の平坦面と集電板とを互いに溶接させた。このとき、レーザー溶接の条件としては、電流を１２５Ａとし、溶接時間を１．２ｓｅｃとした。
【００８９】
以上の方法で作製された集電構造を用いて、実施例１と同様の方法で、コンデンサ（サンプル２）を作製した。
【００９０】
（比較例２）
（１）集電板の作製
厚みが０．５ｍｍである６０ｍｍ角のアルミニウム板をプレス加工した。これにより、直径が４８ｍｍである円盤状のアルミニウム板を作製するとともに、アルミニウム板に長さが２０ｍｍであり幅が２ｍｍである３つの貫通孔（図１２の貫通孔１２０ａに相当）を互いに等間隔に形成した。
【００９１】
（２）集電構造の作製
実施例１と同様の電極体を用意した後、コンデンサ素子の端面を集電板に当接し、溶融されたアルミニウムを集電板の貫通孔へそれぞれ噴射した。これにより、溶融されたアルミニウムを介して集電板と電極端部とを互いに接合した。
【００９２】
以上の方法で作製された集電構造を用いて、実施例１と同様の方法で、コンデンサ（サンプル３）を作製した。
【００９３】
２．コンデンサの評価方法
以上のように作製したサンプル１〜３のコンデンサを各５０個準備し、以下のような評価を行った。
【００９４】
（極板端部と集電板との接合部の外観検査）
作製したコンデンサのコンデンサ容器から電極体を取り出して、接合部を視認により観察した。その結果を表１（接合部の状態）に示す。
【００９５】
【表１】
2008103672.tif 000003
【００９６】
表１に示すように、サンプル１（実施例）には、接合部における穴および集電体（極板）の破損は観察されなかった。
【００９７】
一方、サンプル２（比較例１）では、接合部には、複数の穴が観察された。また、サンプル３（比較例２）では、集電体の破損箇所および集電板が電極体に接合されていない箇所がそれぞれ数カ所ずつ観察された。
【００９８】
（極板の折れ曲がり状態の観察）
先ほどと同じく作製したコンデンサのコンデンサ容器からコンデンサ素子を取り出して、極板を視認により観察した。その結果を表１（極板の状態）に示す。
【００９９】
表１に示すように、サンプル１には、極板には、歪みが生じるほどの折曲はほとんど観察されず、溶接する際に集電板を電極体に当接させたときに若干の曲がりが生じただけであった。
【０１００】
一方、サンプル２では、コンデンサ素子の端面を集電板に押圧して電極体の端に平坦面を成形したときに、多数の破損が分極電極層に観察された。また、サンプル３では、集電板の破損や集電板とコンデンサ素子との接合不良が観察されたものの、極板には折曲は観察されなかった。
【０１０１】
（引っ張り強度の測定）
各サンプルから５個ずつ抜き取って、ＪＩＳ  Ｚ２２４１に基づいて溶接部における引っ張り強度を測定した。具体的には、引っ張り試験機の一方にコンデンサ素子を保持させ、引っ張り試験機の他方に集電板を保持させた状態で、一定の速度で引っ張り試験機の軸方向（コンデンサ素子と集電板とが互いに離れる方向）に引っ張り、接合部が破壊したときの荷重を引っ張り強度とした。測定結果を表１（引張強度）に示す。
【０１０２】
表１に示すように、サンプル１では、引っ張り強度は５０Ｎ以上であった。一方、サンプル２では、５個のうち１個において、引っ張り強度が１０Ｎ以下となり接合部が破壊した。また、サンプル３では、５個のうち３個において、引っ張り強度が１０Ｎ以下となり接合部が破壊した。
【０１０３】
また、サンプル３では、電解液を注入する工程において、噴射された金属（溶融されたアルミニウム）の一部分が電解液内に浮遊してコンデンサ素子の内部へ侵入した。このように、サンプル２，３は、製造工程における不良が多く、製造歩留まりが悪いことがわかった。
【０１０４】
（コンデンサの内部抵抗の測定）
サンプル１〜３に対して、内部抵抗を測定した。具体的には、まず、各サンプルに対して、１０００ｍＡの定電流で３Ｖまで充電した後に１０００ｍＡの定電流で０Ｖまで放電する充放電サイクルを３回繰り返した。次に、コンデンサのＥＳＲ（Equivalent Series Resistance；等価直列抵抗）を１ｋＨｚの交流で測定し、接続状態を評価した。その評価結果を表１（内部抵抗）に示す。
【０１０５】
表１に示すように、サンプル１においては、内部抵抗の平均値は２．５ｍΩであり、そのバラツキは１０％程度であった。一方、サンプル２，３においては、それぞれ、内部抵抗の平均値は４ｍΩであり、そのバラツキは１５％程度であった。
【０１０６】
また、サンプル１では電流値２００Ａで１０秒間の放電が可能であったに対して、サンプル２，３では２００Ａ放電が不可能であった。このようにサンプル１では大電流放電をできた。
【０１０７】
以上の結果から、集電板に、内側に間隙部を有する突出部が設けることによって、陽極板及び陰極板の端部を集電板に均一かつ確実に溶接することができ、内部抵抗のバラツキが小さく、大電流放電に適したコンデンサを得ることができる。
【０１０８】
以上、本発明を好適な実施形態により説明してきたが、こうした記述は限定事項ではなく、勿論、種々の改変が可能である。例えば、上記実施形態において、極板端部の接合部が形成された部位における集電板の表面は凹部になっていたが、突出部の一部が溶融せずに集電板の表面が凸部になっていてもよい。
【産業上の利用可能性】
【０１０９】
本発明は、安定した陽極板（または陰極板）と集電板との接合部を備え、大電流放電に適した集電構造を有するコンデンサに有用で、例えば、高出力を必要とする電動工具や電気自動車などの駆動用電池、大容量のバックアップ用電源、蓄電用電源用電池等に適用できる。
【図面の簡単な説明】
【０１１０】
【図１】本発明の実施形態におけるコンデンサの集電構造を示した図で、（ａ）は板端部を集電板に当接した状態を示した図、（ｂ）は極板端部を集電板に接合した状態を示した図である。
【図２】（ａ）、（ｂ）は、実施形態における陽極板及び陰極板の展開図である。
【図３】（ａ）は実施形態における電極体の構成を示した斜視図、（ｂ）は集電板の構成を示した平面図、（ｃ）は図３（ｂ）のIIIc−IIIcに沿った突出部の断面図である。
【図４】実施形態におけるコンデンサの構成を示した断面図である。
【図５】（ａ）〜（ｃ）は、第１の実施の形態における突出部の形状、及び接合部の形状を示した図である、
【図６】（ａ）は実施形態におけるコンデンサ素子の構成を示した斜視図、（ｂ）は集電板の構成を示した平面図、（ｃ）は図６（ｂ）のVIc−VIcに沿った突出部の断面図である。
【図７】実施形態における集電構造を示した図で、（ａ）は極板端部を集電板に当接した状態を示した図、（ｂ）は極板端部を集電板に接合した状態を示した図である。
【図８】実施形態における極板端部を集電板に接合した状態を示した図である。
【図９】（ａ）、（ｂ）は、実施形態の変形例における集電板の構成を示した平面図である。
【図１０】（ａ）、（ｂ）は、実施形態の変形例における集電板の構成を示した平面図である。
【図１１】（ａ）〜（ｃ）は、実施形態の変形例における突出部の形状を示した断面図である。
【図１２】従来のコンデンサの集電構造を示した図で、（ａ）は集電板の斜視図、（ｂ）は（ａ）のXIIb−XIIbに沿った集電板の断面図、（ｃ）は集電板とコンデンサ素子との接合部の断面図、（ｄ）は他の集電板の斜視図、（ｅ）は集電板と電極体との接合部の断面図である。
【符号の説明】
【０１１１】
１      陽極板
１ａ    陽極板端部（電極合剤未塗工部）
１ｂ    電極合剤塗工部
２      陰極板
２ａ    陰極板端部（電極合剤未塗工部）
２ｂ    電極合剤塗工部
３      多孔質絶縁層
４      コンデンサ素子
９      接合部
１０    陽極集電板
１１    陰極集電板
１２    突出部
１２ａ  間隙部
１３    コンデンサ容器
１５    陽極リード
１６    封口板
１７    ガスケット
【図１】
2008103672.tif 000004
【図２】
2008103672.tif 000005
【図３】
2008103672.tif 000006
【図４】
2008103672.tif 000007
【図５】
2008103672.tif 000008
【図６】
2008103672.tif 000009
【図７】
2008103672.tif 000010
【図８】
2008103672.tif 000011
【図９】
2008103672.tif 000012
【図１０】
2008103672.tif 000013
【図１１】
2008103672.tif 000014
【図１２】
2008103672.tif 000015